(57)【要約】本発明は、エポキシ成分、エポキシ硬化剤、および式（Ｉ）の繰り返し単位を有する分子量（Ｍｎ）約８，０００のポリイミドオリゴマーから構成されるポリイミドハイブリッド接着剤組成物に関する。上記接着剤は、熱安定性および高接着強度を必要とする用途に特に有用である。【化１】2004502859.tif 000016
【特許請求の範囲】
【請求項１】
ａ）　以下の式（Ｉ）：
【化１】
2004502859.tif 000010
［式中、末端基Ｚは
【化２】
2004502859.tif 000011
から選択され、かつ末端基Ｚ’は
【化３】
2004502859.tif 000012
から選択される
（ここで、Ｒ１およびＲ２は独立して、水素、ハロゲン、炭素原子約１〜１２個を有するアルキル、炭素原子約１〜１２個を有するアルコキシおよびアミノから選択される）］
の繰り返し単位骨格構造を有し、分子量（Ｍｎ）約８，０００ｇ／モル未満を有するポリイミドオリゴマー；
ｂ）　エポキシ樹脂；および
ｃ）　エポキシ硬化剤
を含有するハイブリッド接着剤組成物。
【請求項２】
前記ポリイミドオリゴマーが、組成物の総重量に対して、約５〜約６０重量％の量で存在する請求項１記載のハイブリッド接着剤組成物。
【請求項３】
前記エポキシ樹脂がイオンを含まない請求項１記載のハイブリッド接着剤組成物。
【請求項４】
前記エポキシ樹脂が芳香族グリシジルエポキシである請求項１記載のハイブリッド接着剤組成物。
【請求項５】
前記エポキシ樹脂が脂環式エポキシである請求項１記載のハイブリッド接着剤組成物。
【請求項６】
前記式（Ｉ）のｎが約３〜約６である請求項１記載のハイブリッド接着剤組成物。
【請求項７】
前記エポキシ硬化剤が熱カチオン性触媒である媒請求項１記載のハイブリッド接着剤組成物。
【請求項８】
前記エポキシ硬化剤がヒドラジド硬化剤である請求項１記載のハイブリッド接着剤組成物。
【請求項９】
前記硬化剤が無水物硬化剤である請求項１記載のハイブリッド接着剤組成物。
【請求項１０】
前記硬化剤が光触媒である請求項１記載のハイブリッド接着剤組成物。
【請求項１１】
更にシリカを含有する請求項１記載のハイブリッド接着剤組成物。
【請求項１２】
前記硬化剤がアニオン性触媒である請求項１記載のハイブリッド接着剤組成物。
【請求項１３】
更に電気伝導性粒子を含有する請求項１記載のハイブリッド接着剤組成物。
【請求項１４】
以下の式（Ｉ）：
【化４】
2004502859.tif 000013
［式中、末端基Ｚは
【化５】
2004502859.tif 000014
から選択され、かつ末端基Ｚ’は
【化６】
2004502859.tif 000015
から選択される
（ここで、Ｒ１およびＲ２は独立して、水素、ハロゲン、炭素原子約１〜１２個を有するアルキル、炭素原子約１〜１２個を有するアルコキシおよびアミノから選択される）］
の繰り返し単位骨格構造を有し、分子量（Ｍｎ）約８，０００ｇ／モル未満を有するポリイミドオリゴマーを提供する工程；
エポキシ樹脂を提供し、該オリゴマーを高温で該エポキシ樹脂に溶解する工程；
エポキシ硬化剤を提供する工程；および
該エポキシ樹脂およびオリゴマーを触媒の活性化温度以下の温度まで冷却し、該触媒を該溶液にブレンドする工程；
を含む触媒硬化性ハイブリッド接着剤組成物の無溶剤製造方法。
【請求項１５】
前記ポリイミドオリゴマーが、接着剤組成物の総重量に対して、約５〜約６０重量％の量で存在する請求項１４記載の方法。
【請求項１６】
前記高温が約１２０℃より高い請求項１４記載の方法。
【請求項１７】
前記活性化温度以下の温度が約１２０℃より低い請求項１４記載の方法。
【請求項１８】
前記エポキシ樹脂が芳香族グリシジルエポキシである請求項１４記載の方法。
【請求項１９】
前記エポキシ樹脂が脂環式エポキシである請求項１４記載の方法。
【請求項２０】
前記エポキシ硬化剤が熱カチオン性触媒、アニオン性触媒、光触媒、無水物硬化剤およびヒドラジド硬化剤から選択される請求項１４記載の方法。
【請求項２１】
請求項１記載のハイブリッド接着剤組成物の硬化反応生成物を含む熱硬化性接着剤組成物。
【請求項２２】
請求項１記載の組成物で少なくとも部分的に被覆した支持体。
【請求項２３】
請求項２１記載の組成物で少なくとも部分的に被覆した支持体。
【請求項２４】
請求項１記載の組成物を含む電子部品。
【請求項２５】
請求項２１記載の組成物を含む電子部品。
【発明の詳細な説明】
【０００１】
（技術分野）
本発明は、エポキシ樹脂、エポキシ硬化剤、およびエポキシ樹脂と非反応性である骨格構造を有する、分子量（Ｍｎ）約８，０００ｇ／モル以下を有するポリイミドオリゴマーから構成されるポリイミドハイブリッド接着剤組成物に関する。上記ポリイミドオリゴマーは、要すれば、エポキシ樹脂と反応性を有する１つ以上の官能基を末端に有してもよい。
【０００２】
（背景技術）
エポキシ樹脂は、商業的に紹介されてから、多くの工業において広範囲の用途が見い出されてきた。エポキシ樹脂が接着剤および塗料として用いられる工業には、建設および電子工業が挙げられる。硬化エポキシ樹脂は、低収縮、永久接着性、絶縁耐力および耐薬品性を有することから注目されている。エポキシ樹脂、特に高温用途のエポキシ樹脂の主な限界は、それらの架橋構造から生じる特有の脆性である。弾性率を犠牲にすることなく、かつガラス転移温度（Ｔｇ）を低下することなくエポキシ樹脂を強靭化しようとする開発により、航空機の主要構造物、成形材料、および電気部品や電子部品などの領域でのエポキシ樹脂の使用の拡大を導いていることが報告されている。
【０００３】
エポキシ接着剤の強靭性を向上する方法が要求されている。しかしながら、電子工業の用途においては、良好な熱安定性および様々な支持体への接着性も維持した組成物が望ましい。
【０００４】
（発明の開示）
エポキシ接着剤を強靭化する１つの方法として、強靭化剤のエポキシ樹脂への導入が挙げられる。ポリイミドはエポキシを強靭化するのに用いられる熱可塑性樹脂の例である。得られるエポキシ−ポリイミド接着剤は、ポリイミド「混成物（ｈｙｂｒｉｄ）」として定義される。ポリイミドは、ポリマー鎖中にイミド結合を繰り返していることにより特徴付けられる合成有機樹脂である。ポリイミドは、化学特性および物理特性、特に高温酸化安定性および強度に優れていることから注目されている。しかしながら、最も汎用的なポリイミド、特に芳香族ポリイミドは高い軟化点を有しているため加工が非常に困難であり、また有機溶剤に不溶性である。
【０００５】
上記ポリイミド樹脂を、得られるポリイミドハイブリッド接着剤組成物の強靭性を最大化するのに十分な量で、エポキシ樹脂に加えることが望ましい。しかしながら多くの用途に対して、上記接着剤組成物は有用な接着フィルムにホットメルト加工されてもよいように低粘度を維持することも望ましい。それで、本発明に従って、ポリイミドはエポキシ接着剤組成物に、上記組成物の総重量に対して、好ましくは約５〜約６０重量％、より好ましくは約２０〜約４０重量％の量で導入されて、これら接着剤をホットメルト加工することができるのに十分低い粘度を維持しながら、向上した物理特性（例えば、高いガラス転移温度、Ｔｇ）を提供する。
【０００６】
本発明のポリイミドハイブリッド接着剤は、その硬化と関連する多くの優位性も有する。本発明のポリイミドハイブリッド接着剤は、コントロールされた速硬化により硬化されてもよい。「コントロールされた速硬化（ｃｏｎｔｒｏｌｌｅｄ　ｒａｐｉｄ　ｃｕｒｅ）」とは、熱または光量子エネルギーの投入（ｉｎｐｕｔ）を用いる硬化の迅速な開始を得ることができることを意味する。コントロールされた速硬化は迅速な部品組立てを可能とする。本発明のポリイミドハイブリッド接着剤は、低温でも硬化可能である。上記接着剤系を様々な用途に用いることを可能とするため、硬化温度が低いことも望ましい。加えて、熱投入量を最小にすることは、上記接着剤が組立て作業にに用いられる場合に省エネルギーの助けとなる。
【０００７】
本発明のポリイミドハイブリッド接着剤は、本質的に無溶剤法によっても加工可能である。無溶剤ポリイミドハイブリッド接着剤は、作業者を有機蒸気に曝すことを低減し、かつ火事や爆発の危険をかなり低減するため望ましい。上記無溶剤ポリイミドハイブリッド系はまた厳しい大気基準に適合するのにかなり寄与している。
【０００８】
更に、好ましい無溶剤法（例えば、ホットメルト加工）に従って本発明のポリイミドハイブリッド接着剤を加工する際には、加工した接着剤中の残留溶剤は除去されるか、または少なくとも低減される。ポリイミド／エポキシ接着剤中の残留溶剤は、接着結合中に気泡を形成するかもしれない（即ち、「ポップコーニング（ｐｏｐｃｏｒｎｉｎｇ）」）。そのようなポップコーニングは、接着不良および／または電子部品の腐食に寄与するかもしれない。本発明の無溶剤加工により、資源を浪費する溶剤除去工程の必要性を排除する。
【０００９】
本発明は、以下の式（Ｉ）：
【化７】
2004502859.tif 000002
［式中、末端基Ｚは
【化８】
2004502859.tif 000003
から選択され、かつ末端基Ｚ’は
【化９】
2004502859.tif 000004
から選択される
（ここで、Ｒ１およびＲ２は独立して、水素、ハロゲン、炭素原子約１〜１２個を有するアルキル、炭素原子約１〜１２個を有するアルコキシおよびアミノから選択される）］
の繰り返し骨格構造単位を有し、分子量（Ｍｎ）約８，０００ｇ／モル未満を有するポリイミドオリゴマー、好ましくはポリエーテルイミドを含有する熱硬化性ブレンドポリイミドハイブリッド接着剤組成物から構成される。上記化学構造から明らかなように、上記末端基は要すれば、エポキシ樹脂と反応性を有する１つ以上の官能基を含有していてもよい。上記ポリイミドハイブリッド接着剤組成物には、エポキシ樹脂およびエポキシ硬化剤も含まれる。
【００１０】
上記ポリイミドオリゴマーの数平均分子量（Ｍｎ）は約８，０００ｇ／モル未満である。これは上記オリゴマー骨格構造中において、上記式（Ｉ）のｎが平均で約３〜約６であることが必要である。
【００１１】
上記組成物は熱硬化性である。「熱硬化性（ｔｈｅｒｍｏｓａｔｔａｂｌｅ　ｏｒ　ｔｈｅｒｍｏｓｅｔｔｉｎｇ）」組成物とは、例えば、好ましくは熱輻射、化学線、湿分への曝露または他の手段によって硬化して実質的に不溶融性、即ち熱硬化性の材料を得ることができるものである。様々な硬化手段、例えば熱および化学線の組合せを用いてもよい。
【００１２】
上記ポリイミドハイブリッド接着剤組成物は無溶剤であってもよく、上記接着剤成分の溶融加工を用いるホットメルト加工により製造および適用されることができる。本発明の接着剤組成物は特に、電子工業における、ラミネート接着剤、フリップチップ接着剤、非等方性導電性接着剤、オーバーコート、および電子部品用封止材料などの耐熱性を必要とする用途に有用である。
【００１３】
本発明に有用なポリイミドオリゴマーは、２，２’‐ビス［４‐（２，３‐ジカルボキシルフェノキシ）フェニル］プロパン二無水物をフェニレンジアミンと反応させることによって合成してもよい。上記ポリイミドオリゴマーの無溶剤製造方法がロウ（Ｌｏ）等の米国特許第４，５８５，８５２号に開示されており、この方法は（ａ）溶融重合条件下で有機ジアミンと芳香族ビス（エーテル無水物）との第１混合物を押し出して低分子量の無水物末端ポリマーを生成する工程を含み、上記第１混合物は過剰モルの上記ビス（エーテル無水物）を含有する。
【００１４】
上記工程（ａ）の無水物末端ポリマーは、要すれば工程（ｂ）で押し出すことによって化学量論的に十分な量のアニリン部分または官能性アニリン部分と、上記無水物末端ポリマーが官能基を末端に有するようになるような溶融重合条件下で反応させてもよく、この官能基は要すればエポキシ基と反応性を有してもよい。例えば、上記工程（ｂ）の反応は、上記工程（ａ）で生成されたポリマーの末端無水物基を、３‐アミノフェノール、ｍ‐フェニレンジアミンまたはフェニル環に置換された更に２つの基、Ｒ１およびＲ２を有するフェニルアミン部分と反応させることによって行ってもよい。Ｒ１およびＲ２は独立して、水素、ハロゲン、アミノ、炭素原子約１〜１２個を有するアルキル、および炭素原子約１〜１２個を有するアルコキシから選択される。また、上記重合は反応器中でのバッチ式で行うことができる。
【００１５】
上記工程（ａ）で生成されたポリイミドオリゴマーは他のモノマーから調製されてもよい。用いられる他の二無水物には、例えば、２，２‐ビス［４‐（２，３‐ジカルボキシフェノキシ）フェニル］プロパン二無水物；４，４’‐ビス（２，３‐ジカルボキシフェノキシ）ジフェニルエーテル二無水物；１，３‐ビス（２，３‐ジカルボキシフェノキシ）ベンゼン二無水物；４，４’‐ビス（２，３‐ジカルボキシフェノキシ）ジフェニルスルフィド二無水物；１，４‐ビス（２，３‐ジカルボキシフェノキシ）ベンゼン二無水物；４，４’‐ビス（２，３‐ジカルボキシフェノキシ）ベンゾフェノン二無水物；４，４’‐ビス（２，３‐ジカルボキシフェノキシ）ジフェニルスルホン二無水物；２，２‐ビス［４‐（３，４‐ジカルボキシフェノキシ）フェニル］プロパン二無水物；４，４’‐ビス（３，４‐ジカルボキシフェノキシ）ジフェニルエーテル二無水物；４，４’‐ビス（３，４‐ジカルボキシフェノキシ）ジフェニルスルフィド二無水物；１，３‐ビス（３，４‐ジカルボキシフェノキシ）ベンゼン二無水物；１，４‐ビス（３，４‐ジカルボキシフェノキシ）ベンゼン二無水物；４，４‐ビス（３，４‐ジカルボキシフェノキシ）ベンゾフェノン二無水物；４‐（２，３‐ジカルボキシフェノキシ）‐４’‐（３，４‐ジカルボキシフェノキシ）ジフェニル‐２，２‐プロパン二無水物等；およびそのようなビス（エーテル無水物）の混合物が挙げられる。
【００１６】
別の芳香族ビス（エーテル無水物）が、コトン（Ｋｏｔｏｎ），Ｍ．Ｍ．；フロリンスキー（Ｆｌｏｒｉｎｓｋｉ），Ｆ．Ｓ．；ベソノフ（Ｂｅｓｓｏｎｏｖ），Ｍ．Ｉ．；ルダコフ（Ｒｕｄａｋｏｖ），Ａ．Ｐ．（Ｉｎｓｔｉｔｕｔｅ　ｏｆ　Ｈｅｔｅｒｏｏｒｇａｎｉｃ　Ｃｏｍｐｏｕｎｄｓ，　Ａｃａｄｅｍｙ　ｏｆ　Ｓｃｉｅｎｃｅｓ，ＵＳＳＲ）の１９６７年５月３日出願のＵＳＳＲ特許第２５７，０１０号、１９６９年１１月１１日、およびＭ．Ｍ．コトン（Ｋｏｔｏｎ），　Ｆ．Ｓ．フロリンスキー（Ｆｌｏｒｉｎｓｋｉ）のＺｈ．Ｏｒｇ　Ｋｈｉｎ．第４巻第５号第７７４頁１９６８年に記載されている。本発明の方法に用いるのに好ましいビス（エーテル無水物）は、２，２‐ビス［４‐（２，３‐ジカルボキシフェノキシ）フェニル］プロパン二無水物；２，２‐ビス［４‐（３，４‐ジカルボキシフェノキシ）フェニル］プロパン二無水物；４‐（２，３‐ジカルボキシフェノキシ）‐４’‐（３，４‐ジカルボキシフェノキシ）ジフェニル‐２，２‐プロパン二無水物；およびそれらの混合物である。
【００１７】
本発明の方法に用いられる有機ジアミンはほぼ前述したものであり、例えばｍ‐フェニレンジアミン；ｐ‐フェニレンジアミン；４，４’‐ジアミノジフェニルプロパン；４，４’‐ジアミノジフェニルメタン（４，４’‐メチレンジアニリン）；ベンジジン；４，４’‐ジアミノジフェニルスルフィド；４，４’‐ジアミノジフェニルスルホン；４，４’‐ジアミノジフェニルエーテル（４，４’‐オキシジアニリン）；１，５‐ジアミノナフタレン；３，３’‐ジメチルベンジジン；３，３’‐ジメトキシベンジジン；２，４‐ビス（β‐アミノ‐ｔ‐ブチル）トルエン；ビス（ｐ‐β‐アミノ‐ｔ‐ブチルフェニル）エーテル；ビス（ｐ‐β‐メチル‐ｏ‐アミノペンチル）ベンゼン；１，３‐アミノ‐４‐イソプロピルベンゼン１，２‐ビス（３‐アミノプロポキシ）エタン；ｍ‐キシリレンジアミン；ｐ‐キシリレンジアミン；２，４‐ジアミノトルエン；２，６‐ジアミノトルエン；ビス（４‐アミノシクロヘキシル）メタン；３‐メチルヘプタメチレンジアミン；４，４‐ジメチルヘプタメチレンジアミン；２，１１‐ドデカンジアミン；２，２‐ジメチルプロピレンジアミン；オクタメチレンジアミン；３‐メトキシヘキサメチレンジアミン；２，５‐ジメチルヘキサメチレンジアミン；２，５‐ジメチルヘプタメチレンジアミン；３‐メチルヘプタメチレンジアミン；５‐メチルノナメチレンジアミン；１，４‐シクロヘキサンジアミン；１，１２‐オクタデカンジアミン；ビス（３‐アミノプロピル）スルフィド；Ｎ‐メチル‐ビス（３‐アミノプロピル）アミン；ヘキサメチレンジアミン；ヘプタメチレンジアミン；ノナメチレンジアミン；デカメチレンジアミン；ビス（３‐アミノプロピル）テトラメチルジシロキサン；ビス（４‐アミノブチル）テトラメチルジシロキサン等；およびそのようなジアミンの混合物が挙げられる。
【００１８】
上記ポリイミドハイブリッド接着剤組成物を形成する好ましい方法においては、上記ポリイミドオリゴマーを無溶剤法によりエポキシ樹脂と組み合わせるが、その方法においては、上記ポリイミドオリゴマーをエポキシ樹脂と混合し、得られる混合物を加熱し、均質混合物が生成されるまで撹拌する。上記ポリイミドオリゴマーは、上記接着剤組成物の総重量に対して、約５〜約６０重量％の濃度で加えられてもよい。上記ポリイミドオリゴマーの好ましい量は、上記組成物の総重量に対して、約２０〜約４０重量％の濃度である。
【００１９】
本発明に有用なエポキシ樹脂は、例えば置換または非置換の脂肪族、脂環式、芳香族および／または複素環式のポリエポキシド、例えばグリシジルエステル、グリシジルエーテル、グリシジルアミン、またはエポキシ化オレフィンであってもよい。置換されている場合、例えば非妨害（ｎｏｎ‐ｉｎｔｅｒｆｅｒｉｎｇ）置換基、例えばハロゲン、ヒドロキシルおよび他の基で置換されていてもよい。
【００２０】
上記エポキシ樹脂は、好ましくはイオンを含まない、即ち実質的にイオン種を含まない。残留イオン性ハロゲンの除去は、上記エポキシ樹脂を水酸化カリウム、水酸化ナトリウム、または他の好適な塩基と反応させることにより達成することができる。
【００２１】
無水物硬化剤を用いる場合、精製エポキシ樹脂を用いることも好ましい。エポキシ樹脂を精製することによって、例えば以下の実施例に「精製エポンレジン（ＥＰＯＮ　ＲＥＳＩＮ）８２８」を調製する方法として記載された方法を用いることにより、上記ポリイミドハイブリッド接着剤は更に向上した熱安定性を有することが可能となる。上記精製方法は不純物、例えばヒドロキシル基を含有する高分子量オリゴマーの除去の助けとなる。
【００２２】
低温加工を促進するために、硬化剤、例えば熱的におよび光分解的に活性な触媒をポリイミドハイブリッド接着剤に導入してもよい。上記硬化剤は、上記硬化剤の活性化温度より低い温度でポリイミドハイブリッド接着剤に導入する。上記硬化剤は好ましくは無水物硬化剤、ヒドラジド硬化剤、熱カチオン性触媒、あるいはアニオン性触媒または光触媒である。
【００２３】
好ましい製造方法では、上記ポリイミドハイブリッド接着剤は、上記ポリイミドオリゴマーを高温で上記エポキシ樹脂に溶解し、次いで上記溶液を上記硬化剤の活性化温度以下の温度まで冷却することにより生成する。そこで、上記硬化剤を上記溶液にブレンドすることができる。好ましい方法では、上記ポリイミドオリゴマーを約１２０℃より高い温度で上記エポキシ樹脂に溶解し、次いで約１２０℃以下、好ましくは約１００℃以下まで冷却して、上記硬化剤を加える。
【００２４】
理論に拘束されるつもりはないが、本発明中に開示された未硬化ポリイミドハイブリッド接着剤は、上記ポリイミドオリゴマーおよびエポキシ樹脂をＢ‐ステージにすることなく、主に上記エポキシ樹脂とポリイミドオリゴマーとの混合物であると考えられる。従って、上記ポリイミドハイブリッド接着剤の粘度は硬化前に最小となる。上記ポリイミドハイブリッド接着剤の無溶剤適用は、上記組成物を上記硬化剤の活性化温度以下の温度で溶融し、上記ポリイミドハイブリッド接着剤組成物を支持体に適用することによって達成される。
【００２５】
注目すべきは、本発明の接着剤組成物は電子工業の分野における用途を見出し、そしてそのような用途に対して上記接着剤の構造健全性（ｓｔｒｕｃｔｕｒａｌ　ｉｎｔｅｇｒｉｔｙ）および電気伝導性を向上することが望ましい。上記接着剤の構造健全性を向上するために、添加剤、例えばシリカ、炭酸カルシウム、硫酸バリウム、ガラスビーズ等の補強フィラーを用いる。電気伝導性を向上するフィラーには、銀、銅およびアルミニウム粉末のような金属粉末、または金属被覆ガラスビーズおよび鉱物フィラー、あるいは電気伝導性材料中のフィラーとして用いられる他の電気伝導性成分が挙げられる。
【００２６】
【実施例】
以下の実施例において、用いた以下の略語、材料、および装置は以下の通り定義する。
「℃」は摂氏度を意味する。
「アミキュア（ＡＭＩＣＵＲＥ）ＣＧ‐１４００」は、米国ペンシルバニア州アレンタウン（Ａｌｌｅｎｔｒｏｗｎ）のエアー・プロダクツ社（Ａｉｒ　Ｐｒｏｄｕｃｔｓ　Ｃｏｒｐｏｒａｔｉｏｎ）から市販の微粉末ジシアンジアミド触媒の商品名である。
「ブラベンダー（ＢＲＡＢＥＮＤＥＲ）」混練機は、米国ニュージャージ州サウス・ハッケンサック（Ｓｏｕｔｈ　Ｈａｃｋｅｎｓａｃｋ）のＣ．Ｗ．ブラベンダー・インスツルメンツ社（Ｂｒａｂｅｎｄｅｒ　Ｉｎｓｔｒｕｍｅｎｔｓ　Ｉｎｃｏｒｐｏｒａｔｅｄ）から市販のブラベンダー・プレップ・センター（ＢＲＡＢＥＮＤＥＲ　ＰＲＥＰ　ＣＥＮＴＥＲ）高トルク加熱混練装置を表す。
【００２７】
「メソ‐ブタン‐１，２，３，４‐テトラカルボン酸二無水物」は、米国オレゴン州ポートランド（Ｐｏｒｔｌａｎｄ）のＴＣＩアメリカ（Ａｍｅｒｉｃａ）から市販されている。
「ＣＧＩ ７４６０」は、米国ニューヨーク州タリータウン（Ｔａｒｒｙｔｏｗｎ）のチバ・スペシャルティ・ケミカルズ・アディティブズ・ディビジョン（Ｃｉｂａ　Ｓｐｅｃｉａｌｔｙ　Ｃｈｅｍｉｃａｌｓ　Ａｄｄｉｔｉｖｅｓ　Ｄｉｖｉｓｉｏｎ）から市販の有機ボレート光開始剤の商品名である。
「キュアゾール・２ＭＺ‐アジン硬化剤（ＣＵＲＥＺＯＬ　２ＭＺ‐ＡＺＩＮＥ　ＣＵＲＩＮＧ　ＡＧＥＮＴ）」は、米国ペンシルバニア州アレンタウン（Ａｌｌｅｎｔｒｏｗｎ）のエアー・プロダクツ社（Ａｉｒ　Ｐｒｏｄｕｃｔｓ　Ｃｏｒｐｏｒａｔｉｏｎ）から市販のエポキシ樹脂用イミダゾール系硬化剤の商品名である。
【００２８】
「ＤＥＮ ４３１」は、米国ミシガン州ミッドランド（Ｍｉｄｌａｎｄ）のダウ・ケミカル社（Ｄｏｗ　Ｃｈｅｍｉｃａｌ　Ｃｏｍｐａｎｙ）から市販のエポキシ‐ノボラック樹脂の商品名である。
「５‐（２，５‐ジオキソテトラヒドロフリル）‐３‐メチル‐３‐シクロヘキセン‐１，２‐ジカルボン酸無水物」は、米国カンザス州シァウニー・ミッション（Ｓｈａｗｎｅｅ　Ｍｉｓｓｉｏｎ）のクリスケフ社（Ｃｈｒｉｓｋｅｖ　Ｃｏｍｐａｎｙ，Ｉｎｃ．）から市販されている。
「４，５‐ジフェニルイミダゾール」は、米国ウィスコンシン州ミルウォーキー（Ｍｉｌｗａｕｋｅｅ）のアルドリッチ・ケミカル社（Ａｌｄｒｉｃｈ　Ｃｈｅｍｉｃａｌ　Ｃｏｍｐａｎｙ）から市販されている。
【００２９】
「動力学分析（Ｄｙｎａｍｉｃ　Ｍｅｃｈａｎｉｃａｌ　Ａｎａｌｙｓｉｓ）」（即ち、「ＤＭＡ」）は、米国ニュージャージ州ピスカタウェイ（Ｐｉｓｃａｔａｗａｙ）のレオメトリック・サイエンティフィック・インコーポレイティッド（Ｒｈｅｏｍｅｔｒｉｃ　Ｓｃｉｅｎｔｉｆｉｃ　Ｉｎｃｏｒｐｏｒａｔｅｄ）から市販の、８ｍｍ平行プレートを備え付けたレオメトリックス（ＲＨＥＯＭＥＴＲＩＣＳ）ＲＤＡ２熱分析装置を用いて行った。試験用に各試料をダイカットし、２５℃で固定台に配置した。動的昇温試験を１Ｈｚおよび０．１％歪で３０秒間隔で３℃昇温により行った。温度は０℃から１００℃まで昇温した。
【００３０】
「エポン・レジン（ＥＰＯＮ　ＲＥＳＩＮ）１６４」（「エピコート（ＥＰＩＫＯＴＥ）１８０」とも呼ばれる）は、米国テキサス州ヒューストン（Ｈｏｕｓｔｏｎ）のシェル・ケミカル社（Ｓｈｅｌｌ　Ｃｈｅｍｉｃａｌ　Ｃｏｍｐａｎｙ）から市販の固形の多官能性エピクロロヒドリン／クレゾールノボラックエポキシ樹脂の商品名である。
「エポン・レジン（ＥＰＯＮ　ＲＥＳＩＮ）８２８」は、米国テキサス州ヒューストン（Ｈｏｕｓｔｏｎ）のシェル・ケミカル社（Ｓｈｅｌｌ　Ｃｈｅｍｉｃａｌ　Ｃｏｍｐａｎｙ）から市販のビスフェノールＡ／エピクロロヒドリン系エポキシ樹脂の商品名である。
「エポキシ・リサーチ・レジン（ＥＰＯＸＹ　ＲＥＳＥＡＲＣＨ　ＲＥＳＩＮ）ＲＳＬ‐１４６２」は、米国テキサス州ヒューストン（Ｈｏｕｓｔｏｎ）のシェル・ケミカル社（Ｓｈｅｌｌ　Ｃｈｅｍｉｃａｌ　Ｃｏｍｐａｎｙ）から市販の、エピクロロヒドリン残留量１重量ｐｐｍ未満を有するビスフェノールＡ／エピクロロヒドリン系エポキシ樹脂の商品名である。
【００３１】
「ＦＲ ４０６ラミネート（ＬＡＭＩＮＡＴＥ）」は、米国ウィスコンシン州ラクロス（ＬａＣｒｏｓｓｅ）のアリードシグナル・ラミネート・システム（Ａｌｌｉｅｄ−Ｓｉｇｎａｌ　Ｌａｍｉｎａｔｅ　Ｓｙｓｔｅｍ）から市販の回路板製造用エポキシ系多層基材の商品名である。
「インテリマー・ポリマー（ＩＮＹＥＬＩＭＥＲ　ＰＯＬＹＭＥＲ）６１００」は、米国カリフォルニア州メンロ・パーク（Ｍｅｎｌｏ　Ｐａｒｋ）のランデック社（Ｌａｎｄｅｃ　Ｃｏｒｐｏｒａｔｉｏｎ）から市販の、アルキルアクリレートポリマーキャリア中のコバルトナフトレート硬化剤の商品名である。
「イソフタルヒドラジド」は、米国オレゴン州ポートランド（Ｐｏｒｔｌａｎｄ）のＴＣＩアメリカ（Ａｍｅｒｉｃａ）から市販されている。
【００３２】
「精製エポン・レジン（ＥＰＯＮ　ＲＥＳＩＮ）８２８」は以下の手順に従って調製した。機械的撹拌機、窒素入口および温度計を備えつけた三口丸底フラスコを用いた。最初に、５００部のエポン・レジン８２８（加水分解性塩素６８９重量ｐｐｍ）を上記フラスコに加え、７０℃まで加熱した。１．５部の水中の１．５部の８５％水酸化カリウムの予備混合物を、上記エポン・レジン８２８に撹拌しながら加えた。上記混合物を４時間加熱し、ドライアイスを加えて、３０分間混合し続けた。上記混合物を室温まで冷却し、粗生成物を得た。上記粗生成物を１８５℃で０．００１トールでロールドフィルムエバポレーターによって蒸留して、２２４部の無色材料を得た。分析により、ＡＳＴＭ　Ｄ　１７２６‐９０「液状エポキシ樹脂の加水分解性塩素含量の標準試験方法（Ｓｔａｎｄａｒｄ　Ｔｅｓｔ　Ｍｅｔｈｏｄｓ　ｆｏｒ　Ｈｙｄｒｏｌｙｚａｂｌｅ　Ｃｈｌｏｒｉｄｅ　Ｃｏｎｔｅｎｔ　ｏｆ　Ｌｉｑｕｉｄ　Ｅｐｏｘｙ　ｒｅｓｉｎｓ），（試験方法（Ｔｅｓｔ　Ｍｅｔｈｏｄ）Ｂ）」に従って決定したものとして、上記材料中の加水分解性塩素が２．２重量ｐｐｍまで低減したことを示す。
【００３３】
「ローダージル・フォトイニシエーター（ＲＨＯＤＯＲＳＩＬ　ＰＨＯＴＯＩＮＩＴＩＡＴＯＲ）２０７４」は、米国ニュージャージ州クランベリー（Ｃｒａｎｂｕｒｙ）のローディア・インコーポレイティッド（Ｒｈｏｄｉａ，　Ｉｎｃｏｒｐｏｒａｔｅｄ）から市販の［（１‐メチルエチル）フェニル］（メチルフェニル）ヨードニウムテトラキス（ペンタフルオロフェニル）ボレートの商品名である。
「シルスター（ＳＩＬＳＴＡＲ）ＬＥ‐０５」は、日本化学工業社（Ｎｉｐｐｏｎ　Ｃｈｅｍｉｃａｌ　Ｉｎｄｕｓｔｒｉａｌ　Ｃｏｍｐａｎｙ）から市販の溶融シリカ粒子（メジアン粒度４．５μｍを有する）の商品名である。
【００３４】
「ウルテム（ＵＬＴＥＭ）１０１０‐１０００」は、米国インディアナ州マウントバーノン（Ｍｔ．Ｖｅｒｎｏｎ）のＧＥプラスチックス（ＧＥ　Ｐｌａｓｔｉｃｓ）から市販の数平均分子量（Ｍｎ）約２２，０００ｇ／モルを有するポリイミドの商品名である。
「ウルテム（ＵＬＴＥＭ）オリゴマー‐１」は、米国インディアナ州マウントバーノン（Ｍｔ．Ｖｅｒｎｏｎ）のＧＥプラスチックス（ＧＥ　Ｐｌａｓｔｉｃｓ）から市販の数平均分子量（Ｍｎ）約２，８００ｇ／モルを有するポリイミドの二無水物リッチの（２３％化学量論過剰二無水物）オリゴマーを表す。
「ウルテム（ＵＬＴＥＭ）オリゴマー‐２」は、米国インディアナ州マウントバーノン（Ｍｔ．Ｖｅｒｎｏｎ）のＧＥプラスチックス（ＧＥ　Ｐｌａｓｔｉｃｓ）から市販の数平均分子量（Ｍｎ）約７，９００ｇ／モルを有するポリイミドの二無水物リッチの（１２．７５％化学量論過剰二無水物）オリゴマーを表す。
「ウルテム（ＵＬＴＥＭ）オリゴマー‐３」は、米国インディアナ州マウントバーノン（Ｍｔ．Ｖｅｒｎｏｎ）のＧＥプラスチックス（ＧＥ　Ｐｌａｓｔｉｃｓ）から市販の数平均分子量（Ｍｎ）約２，８００ｇ／モルを有するポリイミドのアミン末端オリゴマーを表す。
【００３５】
実施例１
この実施例は、潜在性光触媒を含有する無水物末端ポリイミドオリゴマー／エポキシブレンドフィルムの作製を示す。ウルテム（ＵＬＴＥＭ）オリゴマー１（９．０ｇ）をガラスビン中でエポキシ・リサーチ・レジン（ＥＰＯＸＹ　ＲＥＳＥＡＲＣＨ　ＲＥＳＩＮ）ＲＳＬ‐１４６２（２０．７ｇ）と手混合した。上記ビンを、強制通風オーブン内で約５分毎に混合しながら約１７７℃で１５分間加熱した。得られた溶液は琥珀色の半透明物質であった。上記ビンを上記オーブンから取り出し、約１２１℃まで冷却した。ローダージル（ＲＨＯＤＯＲＳＩＬ）２０７４（０．３ｇ）を上記溶液に加えて、上記反応物質と均質になるまで手混合した。上記均質混合物を、剥離ライナーの２層間に、ナイフ温度７０℃およびベッド温度７０℃でホットナイフコートした（ｈｏｔ‐ｋｎｉｆｅ　ｃｏａｔｅｄ）。別の方法に限定しないなら、以下の実施例のウルテムオリゴマー‐１を含有するコートした層は、フィルム厚さ０．１３ｍｍを有する。
【００３６】
実施例２
この実施例は、潜在性光触媒を含有する無水物末端ポリイミドオリゴマー／エポキシブレンドフィルムの作製を示す。ウルテム（ＵＬＴＥＭ）オリゴマー２（９．０ｇ）をガラスビン中でエポキシ・リサーチ・レジン（ＥＰＯＸＹ　ＲＥＳＥＡＲＣＨ　ＲＥＳＩＮ）ＲＳＬ‐１４６２（２０．７ｇ）と手混合した。上記ビンを、強制通風オーブン内で約５分毎に混合しながら約１７７℃で１５分間加熱した。得られた溶液は琥珀色の半透明物質であった。上記ビンを上記オーブンから取り出し、約１２１℃まで冷却した。ローダージル（ＲＨＯＤＯＲＳＩＬ）２０７４（０．３ｇ）を上記ビンに加えて、上記反応物質と均質になるまで手混合した。上記反応物質を、２層の剥離ライナー間に、厚さ０．１３ｍｍでナイフ温度７０℃およびベッド温度７０℃でホットナイフコートした。
【００３７】
実施例３
この実施例は、潜在性光触媒を含有する無水物末端ポリイミドオリゴマー／エポキシ／無水物ブレンドフィルムの作製を示す。ウルテム（ＵＬＴＥＭ）オリゴマー１（６．９ｇ）をガラスビン中でエポキシ・リサーチ・レジン（ＥＰＯＸＹ　ＲＥＳＥＡＲＣＨ　ＲＥＳＩＮ）ＲＳＬ‐１４６２（１２．０ｇ）と手混合した。上記ビンを、強制通風オーブン内で約５分毎に混合しながら約１７７℃で２５分間加熱した。得られた溶液は琥珀色の半透明物質であった。上記ビンを上記オーブンから取り出し、約１２１℃まで冷却した。４‐メチルフタル酸無水物（８．７ｇ）を上記ビンに加えて、上記反応物質と手混合した。上記ビンを約５分毎に混合しながら約１２１℃で１５分間加熱した。上記反応物質は琥珀色の半透明物質であった。ＣＧＩ ７４６０（０．３ｇ）を上記ビンに加え均質になるまで上記反応物質と手混合した。上記反応物質を、２層の剥離ライナー間に、厚さ０．１３ｍｍでナイフ温度７０℃およびベッド温度７０℃でホットナイフコートした。上記フィルムは冷却するにつれて乳白色になった。
【００３８】
実施例４
この実施例は、潜在性光触媒を含有する無水物末端ポリイミドオリゴマー／エポキシブレンドフィルムの作製を示す。ＤＥＮ ４３１（７．５ｇ）およびエポン・レジン（ＥＰＯＮ　ＲＥＳＩＮ）１６４（７．５ｇ）をガラスビン中で組み合わせ、次いで、強制通風オーブン内で約１７７℃で１０分間加熱し、無色の半透明物質を得た。ウルテム（ＵＬＴＥＭ）オリゴマー１（５．０ｇ）を上記エポキシ樹脂と手混合した。上記ビンを約５分毎に混合しながら約１７７℃で２０分間加熱して、琥珀色の半透明溶液を得た。上記ビンを上記オーブンから取り出し、約１２１℃まで冷却した。ローダージル（ＲＨＯＤＯＲＳＩＬ）２０７４（０．２ｇ）を上記ビンに加え均質になるまで上記反応物質と手混合した。上記反応物質を、２層の剥離ライナー間に、厚さ０．１３ｍｍでナイフ温度７０℃およびベッド温度７０℃でホットナイフコートした。
【００３９】
実施例５
この実施例には、アニリン末端キャップポリイミドオリゴマーの調製を記載した。ウルテム（ＵＬＴＥＭ）オリゴマー１（１００．０ｇ）、アニリン（１５ミリリットル）およびｏ−キシレン（３０ミリリットル）を、窒素ガス強パージ下で１リットル反応フラスコ中で、７５０ミリリットルのジメチルアセトアミドに溶解した。上記反応フラスコは、温度計、機械的撹拌機およびディーン・スターク型（ＤＥＡＮ‐ＳＴＡＲＫ‐ｔｙｐｅ）水除去トラップを備えている。上記反応温度を１６４℃まで上昇し、上記反応から放出されるすべての水が除去されるまで上記温度を維持した。上記生成物を単離し、多量のメタノールで洗浄した。次いで、上記生成物を、残留溶剤がＨ１‐ＮＭＲ分光分析法によって観察されなくなるまで減圧乾燥機内１５０℃で乾燥した。得られたオリゴマーは、数平均分子量（Ｍｎ）約２，９４０ｇ／モルを有した。
【００４０】
実施例６
この実施例には、３‐アミノフェノール末端キャップポリイミドオリゴマーの調製を記載した。アニリンの代わりに３‐アミノフェノール（１５ミリリットル）を用いる以外は、実施例５の方法を繰り返した。
【００４１】
実施例７
この実施例は、フィラーおよび潜在性光触媒を含有する無水物末端ポリイミドオリゴマー／エポキシブレンドフィルム（カチオン性硬化系）の作製を示す。ウルテム（ＵＬＴＥＭ）オリゴマー１（９．０ｇ）をガラスビン中でＲＳＬ‐１４６２（２０．７ｇ）と手混合した。上記ビンを、強制通風オーブン内で約５分毎に混合しながら約１７７℃で１５分間加熱して、琥珀色の半透明物質を得た。上記ビンを約１２５℃まで空冷し、次いで約１２５℃のオイルバス中に置いた。上記混合物を空気駆動機械的撹拌機を用いて撹拌した。ＬＥ０５フィラー（５５．７ｇ）を上記混合物に徐々に加えた。ローダージル（ＲＨＯＤＯＲＳＩＬ）２０７４（０．３ｇ）を１５ｇのＬＥ０５と組み合わせて、上記混合物に撹拌しながら加えた。上記均質混合物を、２層の剥離ライナー間に、ナイフ温度７０℃およびベッド温度７０℃でホットナイフコートした。
【００４２】
実施例８
この実施例は、ビスフェノールＡエポキシ樹脂およびエポキシ‐ノボラック樹脂をイミダゾールと共に含有する無水物末端ポリイミドオリゴマー／エポキシブレンドフィルム（アニオン性硬化系）の作製を示す。ＲＳＬ １４６２（６．０ｇ）およびエポン・レジン（ＥＰＯＮ　ＲＥＳＩＮ）１６４（１．５ｇ）をガラスビン中で組み合わせ、次いで約１７７℃で１５分間加熱して、透明の均質溶融体を得た。ウルテム（ＵＬＴＥＭ）オリゴマー１（２．５ｇ）を上記ビンに加え、頻繁に撹拌しながら約１７７℃で３０分間再加熱して、琥珀色の半透明物質を得た。上記ビンを１２０℃まで空冷した。次いで、キュアゾール・２ＭＺ‐アジン硬化剤（ＣＵＲＥＺＯＬ　２ＭＺ‐ＡＺＩＮＥ　ＣＵＲＩＮＧ　ＡＧＥＮＴ）（０．４５ｇ）を上記反応物質に加えた。上記反応物質を、２層の剥離ライナー間に、ナイフ温度７０℃およびベッド温度７０℃でホットナイフコートした。
【００４３】
実施例９
この実施例には、光触媒を含有するアニリン末端ポリイミドオリゴマー／エポキシブレンドフィルム（カチオン性硬化系）の作製を示す。アニリン末端ポリイミドオリゴマー（９．０ｇ、実施例５）をガラスビン中でエポキシ・リサーチ・レジン（ＥＰＯＸＹ　ＲＥＳＥＡＲＣＨ　ＲＥＳＩＮ）ＲＳＬ‐１４６２（２０．７ｇ）と手混合した。上記ビンを、強制通風オーブン内で約５分毎に混合しながら約１７７℃で１５分間加熱した。得られた溶液は琥珀色の半透明物質であった。上記ビンを上記オーブンから取り出し、約１２１℃まで冷却した。ローダージル（ＲＨＯＤＯＲＳＩＬ）２０７４（０．３ｇ）を上記ビンに加えて、均質になるまで上記反応物質と手混合した。上記反応物質を、２層の剥離ライナー間に、厚さ０．１３ｍｍでナイフ温度７０℃およびベッド温度７０℃でホットナイフコートした。
【００４４】
実施例１０（比較）
この実施例には、エポキシ／高分子量ポリイミド溶液の調製を示す。ウルテム（ＵＬＴＥＭ）１０１０‐１０００を減圧乾燥機中で約１７０℃で３６時間乾燥し、エポキシ・リサーチ・レジン（ＥＰＯＸＹ　ＲＥＳＥＡＲＣＨ　ＲＥＳＩＮ）ＲＳＬ‐１４６２を減圧乾燥機中で約８０℃で３６時間乾燥して、湿分を除去した。ウルテム（ＵＬＴＥＭ）１０１０‐１０００（４０ｇ）を５００ミリリットル反応器に入れ、１６０ｇのエポキシ・リサーチ・レジン（ＥＰＯＸＹ　ＲＥＳＥＡＲＣＨ　ＲＥＳＩＮ）ＲＳＬ‐１４６２を機械的撹拌機を用いて加えた。上記反応器を、乾燥窒素ガスを毎分５〜１０ミリリットルパージしながら、オイルバス中で２００℃まで加熱した。上記ウルテム（ＵＬＴＥＭ）をエポキシ・リサーチ・レジン（ＥＰＯＸＹ　ＲＥＳＥＡＲＣＨ　ＲＥＳＩＮ）ＲＳＬ‐１４６２中に６時間で完全に溶解し、２０重量％のウルテム（ＵＬＴＥＭ）１０１０‐１０００を含有する溶液を得た。上記溶液をテフロン被覆トレーに注入し（テフロン（ＴＥＦＬＯＮ）は米国デラウェア州ウィルミントン（Ｗｉｌｍｉｎｇｔｏｎ）のＥ．Ｉ．デュポン・ドゥ・ヌムール・アンド・カンパニー（Ｅ．Ｉ．ｄｕ　Ｐｏｎｔ　ｄｅ　Ｎｅｍｏｕｒｓ　ａｎｄ　Ｃｏ．）の登録商標である）、冷却により固化した。
【００４５】
上記開始剤をエポキシ／ウルテム（ＵＬＴＥＭ）溶液と均一に混合するために、開始剤をエポキシ樹脂中に溶解して１０重量％溶液を作製した。上記１０重量％溶液をエポキシ／ウルテム（ＵＬＴＥＭ）溶液と混合して、１重量％の触媒を含有する未硬化混成物を形成した。例えば、２２重量％のウルテム（ＵＬＴＥＭ）１０１０‐１０００および７８重量％のエポキシ・リサーチ・レジン（ＥＰＯＸＹ　ＲＥＳＥＡＲＣＨ　ＲＥＳＩＮ）ＲＳＬ‐１４６２を含有する、３０ｇのエポキシ／ウルテム（ＵＬＴＥＭ）溶液を、１１０℃に予備加熱したブラベンダー（ＢＲＡＢＥＮＤＥＲ）混合機に５０ｒｐｍで回転しながら入れた。１分後、エポキシ・リサーチ・レジン（ＥＰＯＸＹ　ＲＥＳＥＡＲＣＨ　ＲＥＳＩＮ）ＲＳＬ‐１４６２中１０重量％のローダージル・フォトイニシエーター（ＲＨＯＤＯＲＳＩＬ　ＰＨＯＴＯＩＮＩＴＩＡＴＯＲ）２０７４から成る２．３４ｇの混合物を滴下して加えた。上記混練工程は１５分間で終了した。上記未硬化混合物は、２０．５重量％のウルテム（ＵＬＴＥＭ）１０１０‐１０００、７８．８重量％のエポキシ・リサーチ・レジン（ＥＰＯＸＹ　ＲＥＳＥＡＲＣＨ　ＲＥＳＩＮ）ＲＳＬ‐１４６２および０．７重量％のローダージル・フォトイニシエーター（ＲＨＯＤＯＲＳＩＬ　ＰＨＯＴＯＩＮＩＴＩＡＴＯＲ）２０７４（即ち、エポキシ・リサーチ・レジン（ＥＰＯＸＹ　ＲＥＳＥＡＲＣＨ　ＲＥＳＩＮ）ＲＳＬ‐１４６２含量に対して１重量％）を含有した。上記組成物を、ラミネートフィルムとしてまたは他の形状に加工した。
【００４６】
実施例１１
この実施例は、熱硬化剤を含有するアミン末端ポリイミドオリゴマー／エポキシブレンドフィルムの作製を示す。アミン末端ポリイミドオリゴマー（３０．０ｇ）を機械的撹拌機を用いて１００ミリリットル反応器中でエポキシ・リサーチ・レジン（ＥＰＯＸＹ　ＲＥＳＥＡＲＣＨ　ＲＥＳＩＮ）ＲＳＬ‐１４６２（７０ｇ）と混合した。上記反応器をオイルバスを用いて９０℃まで加熱した。１時間後、得られた溶液は琥珀色の半透明物質であった。アミキュア（ＡＭＩＣＵＲＥ）ＣＧ‐１４００（３．０ｇ）を上記反応器に加え、上記反応物質と５分間機械的に混合した。上記反応物質をテフロン被覆トレーに注入し、冷却した。
【００４７】
実施例１２
この実施例は、潜在性触媒を含有する無水物末端ポリイミド／エポキシ／二無水物ブレンドフィルムの作製を示す。この実施例で用いた二無水物はブレンド温度で上記エポキシ樹脂中に溶解した。
ウルテム（ＵＬＴＥＭ）オリゴマー１（５．５ｇ）をガラスビン中で精製エポンレジン（ＥＰＯＮ　ＲＥＳＩＮ）８２８（２２．０ｇ）と手混合した。上記ビンを、強制通風オーブン内で約５分毎に混合しながら約１７７℃で２５分間加熱し、琥珀色の半透明物質を得た。５‐（２，５‐ジオキソテトラヒドロフリル）‐３‐メチル‐３‐シクロヘキセン‐１，２‐ジカルボン酸無水物（１３．３５ｇ）を上記反応混合物中で手撹拌した。上記ビンを、強制通風オーブン内で約５分毎に混合しながら約１７７℃で３０分間再加熱した。得られた物質を、７０℃に加熱し５０ｒｐｍで作動するブラベンダー（ＢＲＡＢＥＮＤＥＲ）混合機に供給した。シルスター（ＳＩＬＳＴＡＲ）ＬＥ‐０５（５１．１ｇ）を１０分間かけて徐々に加えた。インテリマー・ポリマー（ＩＮＹＥＬＩＭＥＲ　ＰＯＬＹＭＥＲ）６１００を１５ｇの上記フィラーと組み合わて、上記ブレンドに加えた。上記ブレンドを更に５分間混合し、次いで混練機から取り出した。上記反応物質を、２層の剥離ライナー間に、厚さ０．１３ｍｍでナイフ温度７０℃およびベッド温度７０℃でホットナイフコートした。
【００４８】
実施例１３
この実施例は、フィラーおよび潜在性触媒を含有する無水物末端ポリイミド／エポキシ／二無水物ブレンドフィルムの作製を示す。この実施例で用いた二無水物はブレンド温度で上記エポキシ樹脂中には溶解していなかった。
ウルテム（ＵＬＴＥＭ）オリゴマー１（３．７５ｇ）をガラスビン中でエポキシ・リサーチ・レジン（ＥＰＯＸＹ　ＲＥＳＥＡＲＣＨ　ＲＥＳＩＮ）ＲＳＬ‐１４６２（１５．０ｇ）と手混合した。上記ビンを、強制通風オーブン内で約５分毎に混合しながら約１７７℃で２５分間加熱し、琥珀色の半透明物質を得た。得られた物質（１８．７５ｇ）を、７０℃に加熱したブラベンダー（ＢＲＡＢＥＮＤＥＲ）混合機に供給した。メソ‐ブタン‐１，２，３，４‐テトラカルボン酸二無水物（３．９４ｇ）をシルスター（ＳＩＬＳＴＡＲ）ＬＥ‐０５（４２．１ｇ）およびインテリマー・ポリマー（ＩＮＹＥＬＩＭＥＲ　ＰＯＬＹＭＥＲ）６１００（１．１ｇ）と組み合わせて上記混練機中の反応混合物に１０分間かけて徐々に加えた。上記ブレンドを更に５分間混合し、次いで混練機から取り出した。上記反応物質を、２層の剥離ライナー間に、厚さ０．１３ｍｍでナイフ温度７０℃およびベッド温度７０℃でホットナイフコートした。
【００４９】
実施例１４
この実施例は、フィラーを含有する無水物末端ポリイミドオリゴマー／エポキシ／ヒドラジドブレンドフィルム（ヒドラジド性硬化系）の作製を示す。ウルテム（ＵＬＴＥＭ）オリゴマー１（３．７５ｇ）をガラスビン中でエポキシ・リサーチ・レジン（ＥＰＯＸＹ　ＲＥＳＥＡＲＣＨ　ＲＥＳＩＮ）ＲＳＬ‐１４６２（１５．０ｇ）と手混合した。上記ビンを、強制通風オーブン内で約５分毎に混合しながら約１７７℃で２５分間加熱し、琥珀色の半透明物質を得た。得られた物質（１８．７５ｇ）を、７０℃に加熱したブラベンダー（ＢＲＡＢＥＮＤＥＲ）混合機に供給した。イソフタル酸ヒドラジド（４．１０ｇ）をシルスター（ＳＩＬＳＴＡＲ）ＬＥ‐０５（４２．５ｇ）と組み合わせて上記反応混合物に１０分間かけて徐々に加えた。上記ブレンドを更に５分間混合し、次いで混練機から取り出した。上記反応物質を、２層の剥離ライナー間に、厚さ０．１３ｍｍでナイフ温度７０℃およびベッド温度７０℃でホットナイフコートした。
【００５０】
実施例１５
この実施例は、フィラーおよびイミダゾール触媒を含有する無水物末端ポリイミドオリゴマー／エポキシブレンドフィルム（イミダゾール硬化系）の作製を示す。ウルテム（ＵＬＴＥＭ）オリゴマー１（９．０ｇ）をガラスビン中でＲＳＬ‐１４６２（２０．７ｇ）と手混合した。上記ビンを、強制通風オーブン内で約５分毎に混合しながら約１７７℃で２５分間加熱して、琥珀色の半透明物質を得た。得られた物質（２９．７ｇ）を、７０℃に加熱したブラベンダー（ＢＲＡＢＥＮＤＥＲ）混合機に供給した。シルスター（ＳＩＬＳＴＡＲ）ＬＥ‐０５（５５．７ｇ）を上記反応混合物に１０分間かけて徐々に加えた。４，５‐ジフェニルイミダゾール（１．５ｇ）を１５ｇのシルスター（ＳＩＬＳＴＡＲ）ＬＥ‐０５と組み合わて、上記ブレンドに最終添加物として加えた。上記ブレンドを更に５分間混合し、次いで混練機から取り出した。上記反応物質を、２層の剥離ライナー間に、厚さ０．１３ｍｍでナイフ温度７０℃およびベッド温度７０℃でホットナイフコートした。
【００５１】
実施例１６
この実施例は、異なる粘度を有するポリイミドを使用する効果および本発明の組成物を用いることにより達成可能な加工上の優位性を示す。４つの試料を以下の通り調製した。実施例１６ａは、ウルテム（ＵＬＴＥＭ）オリゴマー１（３０重量％）およびエポキシ・リサーチ・レジン（ＥＰＯＸＹ　ＲＥＳＥＡＲＣＨ　ＲＥＳＩＮ）ＲＳＬ‐１４６２（７０重量％）の混合物である。実施例１６ｂは、アニリン‐キャップしたウルテム（ＵＬＴＥＭ）１（３０重量％）およびエポキシ・リサーチ・レジン（ＥＰＯＸＹ　ＲＥＳＥＡＲＣＨ　ＲＥＳＩＮ）ＲＳＬ‐１４６２（７０重量％）の混合物である。実施例１６ｃは、ウルテム（ＵＬＴＥＭ）オリゴマー２（３０重量％）およびエポキシ・リサーチ・レジン（ＥＰＯＸＹ　ＲＥＳＥＡＲＣＨ　ＲＥＳＩＮ）ＲＳＬ‐１４６２（７０重量％）の混合物である。実施例１６ｄは、実施例１０（比較）の第１段落に記載したのと同様に調製したウルテム（ＵＬＴＥＭ）１０１０‐１０００（３０重量％）およびエポキシ・リサーチ・レジン（ＥＰＯＸＹ　ＲＥＳＥＡＲＣＨ　ＲＥＳＩＮ）ＲＳＬ‐１４６２（７０重量％）の混合物である。
【００５２】
【表１】
2004502859.tif 000005
【００５３】
実施例１７
この実施例は、本発明の組成物を用いることにより達成可能な高ポリイミド含量での加工上の優位性を示す。２５０ミリリットル反応フラスコに６０．０ｇのウルテム（ＵＬＴＥＭ）１０１０‐１０００
【式１】
2004502859.tif 000006
を入れた。エポキシ・リサーチ・レジン（ＥＰＯＸＹ　ＲＥＳＥＡＲＣＨ　ＲＥＳＩＮ）ＲＳＬ‐１４６２（４０．０ｇ）を上記ポリイミドに加えて、４０／６０のエポキシ樹脂／ポリイミド百分率重量比とした。上記反応フラスコを１９０℃１２時間加熱した。上記ポリマーは上記エポキシ樹脂中に完全に溶解しているように見えた、しかしながら、上記生成物は粘度が高すぎて安全な温度で回収できなかった。
【００５４】
２５０ミリリットル反応フラスコに６０．０ｇのウルテム（ＵＬＴＥＭ）オリゴマー１を入れた。エポキシ・リサーチ・レジン（ＥＰＯＸＹ　ＲＥＳＥＡＲＣＨ　ＲＥＳＩＮ）ＲＳＬ‐１４６２（４０．０ｇ）を上記ポリイミドに加えて、４０／６０のエポキシ樹脂／ポリイミド百分率重量比とした。上記反応フラスコは、機械的撹拌機を備えており、窒素ガスでパージされている。上記反応フラスコを１９０℃で１時間加熱した。上記オリゴマーは上記エポキシ樹脂中に完全に溶解した。１９０℃は、ポリイミドとブレンドするのに有用な典型的なエポキシ樹脂を加工する実際の上限温度である。
【００５５】
【表２】
2004502859.tif 000007
【００５６】
実施例１８
この実施例は、本発明の組成物を使用することによって達成な低温加工上の優位性を示す。２５０ミリリットルの反応フラスコに、２０ｇのウルテム（ＵＬＴＥＭ）１０１０‐１０００を入れた。エポキシ・リサーチ・レジン（ＥＰＯＸＹ　ＲＥＳＥＡＲＣＨ　ＲＥＳＩＮ）ＲＳＬ‐１４６２（８０．０ｇ）を上記エポキシ樹脂に加えて、８０／２０のエポキシ樹脂／ポリイミド百分率重量比とした。上記反応フラスコは、機械的撹拌機を備えており、窒素ガスでパージされている。上記反応フラスコを１５０℃で２４時間加熱した。上記ポリマーは上記エポキシ樹脂中に完全には溶解していなかった。
【００５７】
２５０ミリリットル反応フラスコに、２０ｇのウルテム（ＵＬＴＥＭ）オリゴマー１を入れた。ＲＥＳＥＡＲＣＨ　ＲＥＳＩＮ）ＲＳＬ‐１４６２（８０．０ｇ）を上記エポキシ樹脂に加えて、８０／２０のエポキシ樹脂／ポリイミド百分率重量比とした。上記反応フラスコは、機械的撹拌機を備えており、窒素ガスでパージされている。上記反応フラスコを１５０℃で３５分間加熱した。上記ポリマーは上記エポキシ樹脂中に完全に溶解した。
【００５８】
【表３】
2004502859.tif 000008
【００５９】
実施例１９
この実施例には、本発明の接着フィルムの使用を示す。接着強度をＡＳＴＭ Ｄ５８６８‐９５：「繊維強化プラスチック（ＦＲＰ）の標準接着試験方法」の改良により測定した。以下の条件／改良を用いた。
８．１．１　試験支持体は、未被覆繊維強化プラスチック支持体または市販のソルダーマスクで被覆した繊維強化プラスチック支持体のいずれかであった。
８．１．２　繊維強化プラスチック部分を、２．５４ｃｍ×５．０８ｃｍ×２．０ｍｍ（厚さ）の平らな試験片にカットした。
８．２．１　表面を、ヘプタンで拭き、次いでアセトンで拭くことにより前処理した。次いで、上記試験支持体を２００℃で３０分間加熱した。
８．３．１　フィルム接着剤は、公称厚さ０．２３ｍｍであり、７０℃でラミネートすることによって適用した。
８．３．２　接着剤は、空気中２００℃で３０分間硬化した。
８．３．３　０．２０ｍｍワイヤースペーサーを用いて、接着厚さを０．２０ｍｍに制御した。バインダークリップを用いて硬化中に固定力を加えた。重ね剪断のオーバーラップは、２．５４ｃｍ×１．２７ｃｍであった。
８．４．１　試験機は、ノースカロライナ州キャリー（Ｃａｒｙ）のＭＴＳシステムズ社（ＭＴＳ　Ｓｙｓｔｅｍｓ　Ｃｏｒｐｏｒａｔｉｏｎ）から市販の、ロードセル３１３２型を備えたシンテック・モデル（ＳＩＮＴＥＣＨ　ＭＯＤＥＬ）３０引張試験機であった。
８．４．２　上記試料片の荷重速度は０．２５４ｍｍ／分であった。
列挙した値はピーク／破断時応力（ＭＰａ）であり、３試料の平均値である。すべての場合、接着剤とは対照的に、支持体が破損した。
【表４】
2004502859.tif 000009
【００６０】
従って、本発明の範囲は列挙した実施態様により決定されるべきものではなく、添付の特許請求の範囲およびそれらに相当する部分により決定されるべきものである。
【国際公開パンフレット】
2004502859.tif 000017
2004502859.tif 000018
2004502859.tif 000019
2004502859.tif 000020
2004502859.tif 000021
2004502859.tif 000022
2004502859.tif 000023
2004502859.tif 000024
2004502859.tif 000025
2004502859.tif 000026
2004502859.tif 000027
2004502859.tif 000028
2004502859.tif 000029
2004502859.tif 000030
2004502859.tif 000031
2004502859.tif 000032
2004502859.tif 000033
2004502859.tif 000034
2004502859.tif 000035
2004502859.tif 000036
2004502859.tif 000037
2004502859.tif 000038
2004502859.tif 000039
2004502859.tif 000040
2004502859.tif 000041
2004502859.tif 000042
2004502859.tif 000043
【国際調査報告】
2004502859.tif 000044
2004502859.tif 000045
2004502859.tif 000046